ПОЛИМЕРРАСТВОР
POLYMER SOLUTION

Изобретение относится к антикоррозионным полимерным защитным покрытиям строительных конструкций, работающих в агрессивных средах.
Известны составы, содержащие эпоксидную смолу ЭД-20, полиэтиленполиамин, аминосилан, бутилкаучук, наполнитель (а.с. №1677034, С04В 26/14, 1992).
Наиболее близким по технической сущности и достигаемому результату является состав, содержащий эпоксидную смолу ЭД-20, полиэтиленполиамин, хлорпарафин, бромнафталин, фторид магния (а.с. №1735229, С04В 26/14, 1992).
Недостатками указанных эпоксидных полимеррастворных композиций являются низкая ударная стойкость, значительный уровень внутренних напряжений.
Задачей изобретения является устранение указанных недостатков.
Поставленная задача решается тем, что состав, включающий эпоксидную смолу ЭД-20, полиэтиленполиамин (ПЭПА), бромнафталин, хлорпарафин, фторид магния, содержит в качестве ПАВ бутилкаучук, а в качестве дополнительного наполнителя - древесные опилки при следующем соотношении компонентов, мас.%:
ЭД-20
10-18
ПЭПА
2,0-3,6
Бромнафталин
0,01-0,16
Бутилкаучук
0,35-0,55
Фторид магния
76,05-87,53
Древесные опилки
0,11-1,64
Приготовление полимеррастворных составов осуществляли следующим образом. В смеситель любого типа загружают эпоксидную смолу ЭД-20, бромнафталин, бутилкаучук, фторид магния, древесные опилки. Перемешивают 5-7 минут. Затем добавляют ПЭПА и вновь перемешивают.
Применение в качестве второго наполнителя древесных опилок позволяет избежать при создании полимерного защитного покрытия такого явления, как седиментация. При седиментации тяжелый наполнитель оседает вниз, выжимая вверх полимерную матрицу. При значительных нагрузках и воздействиях ненаполненная полимерная матрица в тонких антикоррозионных защитных покрытиях растрескивается, а в толстых отслаивается. Введение в качестве наполнителей фторида магния и древесных опилок, разных по природе и плотности, устраняет седиментацию, позволяя значительно увеличить долговечность защитного покрытия.
Использование в качестве ПАВ бутилкаучука способствует созданию в полимерной матрице распределенных по объему диспергированых упругих ядер. Эти ядра, воспринимая ударные нагрузки и воздействия, позволяют резко увеличить прочности при ударе.
Конкретные примеры составов и их свойства приведены в табл.1 и 2.
Таблица 1
Наименование ингредиентов
Составы, мас.%
I
II
III
IV
V
Прототип
ЭД-20
10
12
14
16
18
14
ПЭПА
2,0
2,4
2,8
3,2
3,6
2,8
Бромнафталин
0,01
0,02
0,08
0,12
0,16
0,07
Бутилкаучук
0,35
0,4
0,45
0,50
0,55
-
Фторид магния
87,53
85
82
79
76,05
82,71
Древесные опилки
0,11
0,18
0,67
1,18
1,64
-
Таблица 2
Состав полимерраствора
Предел прочности при изгибе, МПа
Сопротивление удару, Дж·см<sup>3</sup>
Усадка, мм
1
27
99
0,16
2
29
107
0,10
3
33
124
0,05
4
31
112
0,07
5
29
110
0,08
Известный
28,0
98,7
0,06
Совместное применение бутилкаучука и бромнафталина позволяет значительно повысить предел прочности при изгибе, сопротивление ударным воздействиям и снизить усадку.